Плоская текстильная основа с водоактивируемым клеевым покрытием, способ ее производства и применение
FLAT TEXTILE BASE WITH WATER-ACTIVATED ADHESIVE COATING, METHOD FOR PRODUCTION AND APPLICATION THEREOF

Изобретение относится к плоской текстильной основе с покрытием, включающим на внешней стороне водоактивируемый клей, представляющий собой водную дисперсию следующего состава:
а) от 1 до 30% масс. по меньшей мере одного модифицированного крахмала;
б) от 10 до 60% масс. по меньшей мере одного декстрина;
в) от 0,1 до 10% масс. по меньшей мере одной модифицированной целлюлозы;
г) от 0,1 до 20% масс. по меньшей мере одного соединения, выбранного из группы, включающей поливинилацетаты, этиленвинилацетаты, полиакрилаты, полиакриламиды, полиметакрилаты, полиуретаны, поливинилпирролидоны и их смеси или их соответствующие сополимеры; и
д) от 0 до 30% масс. по меньшей мере одной добавки; и
е) от 10 до 80% масс. воды.
Кроме того, настоящее изобретение относится к способу изготовления плоской текстильной основы и к применению текстильной основы в качестве обоев, иных настенных или потолочных покрытий, а также для дверных и мебельных покрытий.
Обои давно известны в уровне техники; на таких обоях имеется сухое пастообразное покрытие, которое увлажняют водой и, таким образом, активируют его перед нанесением обоев, например, на стену, чтобы полосу обоев можно было закрепить на стене. Такие обои известны, например, из патента Германии DE 2623903 А1.
Важный аспект предшествующего уровня техники состоит в том, что такие покровные материалы демонстрируют начальную адгезию во влажном состоянии, но при этом, однако, одновременно допускают перемещение приклеиваемого материала с целью коррекции его положения в течение определенного периода времени.
Однако недостаток способов предшествующего уровня техники состоял в том, что после высыхания клея обои в сухом состоянии нельзя было без разрушения отделить от поверхности.
Таким образом, целью настоящего изобретения является обеспечение текстильных основ, которые просты в обращении, как при приклеивании, так и при отделении от поверхности.
Этой цели достигают с помощью плоской текстильной основы, имеющей признаки п. 1, и с помощью способа ее изготовления, имеющего признаки п. 17 формулы изобретения. Применение по изобретению приведено в п. 19 формулы изобретения. В зависимых пунктах формулы изобретения раскрыты преимущественные воплощения.
Согласно изобретению плоская текстильная основа с покрытием, включает на внешней стороне водоактивируемый клей, причем внешняя сторона представляет собой сторону, которую приводят в контакт с поверхностью. Клей в этом способе представляет собой водную дисперсию, которая имеет следующий состав:
а) от 1 до 30% масс. по меньшей мере одного модифицированного крахмала;
б) от 10 до 60% масс. по меньшей мере одного декстрина;
в) от 0,1 до 10% масс. по меньшей мере одной модифицированной целлюлозы;
г) от 0,1 до 20% масс. по меньшей мере одного соединения, выбранного из группы, включающей поливинилацетаты, этиленвинилацетаты, полиакрилаты, полиакриламиды, полиметакрилаты, полиуретаны, поливинилпирролидоны и их смеси или их соответствующие сополимеры; и
д) от 0 до 30% масс. по меньшей мере одной добавки; и
е) от 10 до 80% масс. воды.
В этом способе компоненты а)-д) составляют в сумме 100% масс.
Под модифицированным крахмалом следует понимать производные крахмала, полученные с помощью физических, ферментативных или химических способов, в частности, гидроксипропилкрахмал или ацетилированный крахмал.
Под модифицированной целлюлозой следует понимать производные целлюлозы, полученные с помощью физических, ферментативных или химических способов, в частности, карбоксиметилцеллюлозу или метилцеллюлозу.
Текстильная основа по изобретению отличается тем, что после нанесения на поверхность ее можно отделить от поверхности, по существу, полностью в сухом состоянии.
В этом отношении предпочтительно то, что клей в соответствии с изобретением может быть активирован водой многократно, так что текстильную основу можно отделять от поверхности многократно и снова закреплять на месте повторным увлажнением. Таким образом, такая форма реактивируемости клея позволяет осуществлять доступ к поверхности (например, в месте распределительных щитков) без необходимости проведения ремонтных работ на большой площади стены.
Предпочтительно клей содержит от 3 до 20% масс., в частности, от 5 до 15% масс., компонента а); от 15 до 45% масс., в частности, от 20 до 35% масс., компонента б); от 0,3 до 5% масс, в частности, от 0,5 до 3% масс., компонента в); от 1 до 10% масс., в частности, от 2 до 5% масс., компонента г); и от 20 до 70% масс., в частности, от 40 до 65% масс. компонента д).
В еще одном предпочтительном воплощении добавки, содержащиеся в клее, выбраны из группы, включающей:
- консерванты, в частности из группы изотиазолинонов, из группы пиритионов, из группы имидазолов, из группы карбаматов, из группы консервирующих растворителей, в частности, в количестве от 0 до 3% масс.;
- наполнители, в частности, карбонаты кальция, каолины, гидроксиды алюминия, гидроксиды магния, полые стеклянные сферы, стеклянные сферы, полимерные сферы, керамические сферы или кварцевые порошки, в частности, в количестве от 0 до 30% масс.;
- волокна, в частности, короткое стекловолокно, целлюлозные волокна или полиэфирные волокна или другие синтетические текстильные волокна, или натуральные текстильные волокна, такие как хлопок, в частности, в количестве от 0 до 20% масс.;
- реологические добавки, в частности, акрилатные загустители, целлюлозные загустители, полиуретановые загустители, загустители на основе мочевины или полимочевины или полимерных сахаров, в частности, в количестве от 0 до 10% масс.;
- смачивающие агенты, в частности, поверхностно-активные вещества из группы неионных, анионных или катионных поверхностно-активных веществ, в частности, в количестве от 0 до 10% масс.;
- противовспенивающие агенты, в частности, противовспенивающие агенты на основе минерального масла; из группы фосфатов и полифосфатов или из группы силоксанов, в частности, в количестве от 0 до 10% масс.;
- стабилизаторы пены, в частности, полисилоксаны, в частности, в количестве от 0 до 10% масс.;
- их смеси.
Покрытие в соответствии с изобретением предпочтительно имеет толщину пленки от 10 мкм до 5 мм, в частности, от 50 мкм до 500 мкм.
Текстильная основа предпочтительно выбрана из группы, включающей ткани, нетканые материалы, трикотажные ткани, трикотажные изделия, мультиаксиальные ткани или их комбинации.
Наиболее предпочтительно текстильная основа включает стекловолокно. Однако возможно, что текстильная основа включает смешанный текстиль, включающий стекловолокно и волокна других материалов. Эти волокна других материалов предпочтительно выбраны из группы, включающей:
- минеральные волокна;
- углеродные волокна;
- синтетические волокна, в частности, полимерные волокна, предпочтительно из полиэфиров, полиамидов и полиуретанов;
- вискозные волокна, целлюлозные волокна;
- натуральные волокна, в частности, из хлопка, шерсти, капка, конопли, льна, джута;
- металлические нити; и
- их смеси.
2
2
Для достижения необходимой адгезии между текстильным субстратом и поверхностью количество используемого клея составляет в сухом состоянии предпочтительно от 5 до 100 г/м, в частности, от 15 до 35 г/м.
В еще одном предпочтительном воплощении текстильная основа имеет слой краски на своей внешней стороне, которая отдалена от покрытия, включающего клей.
В равной степени возможно, что текстильная основа дополнительно имеет виниловое покрытие или покрытие из ПВХ.
В предпочтительном воплощении предусмотрено, что между текстильной основой и покрытием расположены дополнительные функциональные элементы, которые выбраны из группы, включающей звукопоглощающее полотно с начесом, пеноматериал, теплоизоляцию, аккумулятор тепла, водопоглотитель, панельное отопление, выравнивающий слой, отражающий ИК-излучение слой, поглощающий запах слой, парамагнетик или их комбинации.
В соответствии с изобретением также предложен способ изготовления плоской основы, включающей стекловолокно и покрытие, включающее водоактивируемый клей, как описано ранее; в предлагаемом способе на по меньшей мере одну внешнюю сторону текстильной основы наносят по меньшей мере один водоактивируемый клей с помощью ролика, ракельного ножа (щетки-скребка, роликовых ножей, запястного ножа и т.д.), печатающего механизма, трафаретной печати, устройства для нанесения покрытий поливом или щелевой головки, и сушат. Покрытие, включающее водоактивируемый клей, в этом случае можно наносить в виде пены или пленки.
Текстильные основы по изобретению применяют в виде обоев, для декоративных настенных и потолочных покрытий, для армирования настенных, потолочных, крышных и напольных облицовок в помещении и на улице, для декоративных настенных и потолочных покрытий, для декоративных дверных и мебельных покрытий, где они имеют слой краски или не имеют его.
Предмет изобретения далее объяснен более подробно со ссылкой на пример, приведенный в качестве иллюстрации, но не ограничения.
Согласно изобретению была приготовлена дисперсия следующего состава:
- 23,3 части гидроксипропилкрахмала;
- 70 частей декстрина;
- 4,4 части ЭВА;
- 1,8 части КМЦ;
- 0,5 части смачивающего агента (полигликолевый эфир), и
- примерно 150 частей воды.
2
Дисперсию нанесли на заднюю часть стекловолоконной ткани с помощью роликового ножа и высушили в воздушной сушилке. Применяемое количество для эксперимента составляло 20-25 г/м в расчете на сухое вещество. В последующем практическом испытании ткань можно было полностью отделять в сухом состоянии, как от различных гипсокартонных панелей, так и от трафаретных панелей.
Ткань была частично отделена от стены для испытания. После увлажнения с помощью обычной бутылки с распылителем отделенную область ткани снова можно было прикрепить к стене. Испытание на отрыв после сушки показывает, что адгезия к поверхности эквивалентна адгезии при первом прикреплении.